БЕТОННАЯ СМЕСЬ
CONCRETE MIXTURE

Изобретение относится к промышленности строительных материалов, в частности к производству облегченных бетонных стеновых блоков.
Известна бетонная смесь, содержащая, мас.ч.: портландцемент 1,0; золошлаковый наполнитель 3,6-9,7; крошку газонаполненной пластмассы (пенополиэтилена) с размером частиц до 10 мм 0,024-0,009; воду 0,6-1,1 [1]. Водопоглощение бетона, полученного из такой смеси, составляет 5,2%.
Задача изобретения состоит в снижении водопоглощения бетона.
Технический результат достигается тем, что бетонная смесь, содержащая портландцемент, золошлаковый наполнитель, крошку газонаполненной пластмассы с размером частиц до 10 мм, воду, содержит в качестве крошки газонаполненной пластмассы крошку пенополистирола и дополнительно суперпластификатор С-3 при следующем соотношении компонентов, мас.%: портландцемент 23,0-27,0, золошлаковый наполнитель 58,25-64,65; крошка пенополистирола 1,5-2,0; суперпластификатор С-3 0,25-0,35; вода 10,0-13,0.
2
2
3
2
3
2
2
3
Золошлаковый наполнитель характеризуется химическим составом, мас.%: SiO 40,7; AlO 15,8; FeO 13,5; СаО 8,9; MgO 4,3; Na+KO 3,8, SO 1,4; п.п.п. 8,5. Гранулометрический состав золошлакового наполнителя следующий, мас.%: частицы крупнее 0,63 мм - 0,2; крупнее 0,315 мм, но мельче 0,63 мм - 4,8; крупнее 0,14 мм, но мельче 0,315 мм - 62; мельче 0,14 мм - 33.
Для получения крошки отходы пенополистирола (обрезки, бракованные или отслужившие свой срок изделия) измельчают для получения частиц размером до 10 мм. Такие частицы имеют неровную шероховатую поверхность, что в составе бетонной смеси улучшает их адгезию с цементным камнем.
Примеры составов бетонной смеси и водопоглощение бетона приведены в таблице.
Компоненты
Содержание, мас.%
состав №1
состав №2
состав №3
Портландцемент
23,0
25,0
27,0
Золошлаковый наполнитель
64,65
60,4
58,25
Крошка пенополистирола
2,0
1,7
1,5
Суперпластификатор С-3
0,35
0,3
0,25
Вода
10,0
12,0
13,0
Водопоглощение, %
4,8
4,8
4,8
Для приготовления бетонной смеси подготавливают сырьевые компоненты: портландцемент, золошлаковый наполнитель, воду питьевую, крошку пенополистирола. Золошлаковый наполнитель смешивают с портландцементом, добавляют воду, суперпластификатор С-3 и при перемешивании вводят крошку пенополистирола. Полученную бетонную смесь укладывают в металлические (предварительно смазанные машинным маслом) формы и подают на тепловлажностную обработку. Затем изделия извлекают из форм и транспортируют на склад готовой продукции, где происходит "дозревание" материала.
Изделия, полученные из бетонной смеси, могут быть использованы при возведении складских помещений, гаражей, ограждений и другого.
Источник информации
1. Патент №2083523 РФ, С04В 28/04, 1997.